(57)【要約】【課題】  吸音性と剛性とを両立できる成形用不織布、及び自動車用外装材を提供すること。【解決手段】  本発明の成形用不織布は、厚さが３〜１０ｍｍの嵩高不織布層の片面又は両面に、表面不織布層を有する成形用不織布であり、前記表面不織布層は連続的に伸びるポリプロピレン系樹脂によって繊維が固定された、引張弾性勾配が１５０Ｎ／ｍｍ以上であり、通気度が０．１〜４．０ｃｍ３／ｃｍ２／ｓｅｃ．の不織布層、からなる。また、本発明の自動車用外装材は、前記成形用不織布を成形したものである。【選択図】        図１
2018150657.tif 000002
【特許請求の範囲】
【請求項１】
厚さが３〜１０ｍｍの嵩高不織布層の片面又は両面に、表面不織布層を有する成形用不織布であり、前記表面不織布層は連続的に伸びるポリプロピレン系樹脂によって繊維が固定された、引張弾性勾配が１５０Ｎ／ｍｍ以上であり、通気度が０．１〜４．０ｃｍ３／ｃｍ２／ｓｅｃ．の不織布層からなることを特徴とする、成形用不織布。
【請求項２】
成形用不織布の曲げ弾性率が３５０ＭＰａ以上であることを特徴とする、請求項１記載の成形用不織布。
【請求項３】
前記表面不織布層を構成する繊維の繊度が２．２〜６．６ｄｔｅｘであることを特徴とする、請求項１又は２記載の成形用不織布。
【請求項４】
成形用不織布が有機成分のみからなることを特徴とする、請求項１〜３のいずれか一項に記載の成形用不織布。
【請求項５】
請求項１〜４のいずれか一項に記載の成形用不織布を成形した自動車用外装材。
【発明の詳細な説明】
【技術分野】
【０００１】
本発明は成形用不織布及び自動車用外装材に関する。本発明の成形用不織布は成形して、例えば、フェンダライナー、エンジンアンダーカバー、ボディアンダーカバーなどの自動車用外装材として、好適に使用できる。
【背景技術】
【０００２】
従来から自動車の吸音材として、繊維シートを積層した積層体が提案されている。例えば、「その目付けが１０〜３００ｇ／ｍ２、通気度が１．５〜１０ｃｃ／ｃｍ２／ｓｅｃ、構成繊維の平均繊度が０．１〜２ｄｔｅｘである不織布と、その密度が０．０１〜０．１０ｇ／ｃｍ３、厚みが５〜１００ｍｍ、構成繊維の平均繊度が０．５〜１０ｄｔｅｘである繊維構造体とが積層してなる吸音構造体であって、前記不織布からなる層が音源側に配されてなることを特徴とする吸音構造体。」（特許文献１）が提案されている。このような吸音構造体は吸音性には優れているものの、剛性が低いため、実際には自動車用途、特に、自動車の外装材用途に適用することは困難であった。
【０００３】
このような剛性の問題は、自動車用途に適用する場合に限らず、パーティション用途、壁紙用途など、他の用途に用いた場合にも生じる問題であった。
【先行技術文献】
【特許文献】
【０００４】
【特許文献１】特開２００４−１４５１８０号公報
【発明の開示】
【発明が解決しようとする課題】
【０００５】
本発明者が前記吸音構造体の剛性が低いことについて検討したところ、前記吸音構造体においては、通気度を１．５〜１０ｃｃ／ｃｍ２／ｓｅｃとすることによって吸音性を付与しているが、前記通気度とするために樹脂を含浸して調製しているためであることを見出した。つまり、樹脂を含浸した場合、繊維同士の交点を中心に樹脂が局在し、隣接する繊維同士の交点との繋がりがないため、剛性が低いことを突き止めた。
【０００６】
本発明はこのような知見に基づいてなされたものであり、吸音性と剛性とを両立できる成形用不織布、及び自動車用外装材を提供することを目的とする。
【課題を解決するための手段】
【０００７】
本発明の成形用不織布は、厚さが３〜１０ｍｍの嵩高不織布層の片面又は両面に、表面不織布層を有する成形用不織布であり、前記表面不織布層は連続的に伸びるポリプロピレン系樹脂によって繊維が固定された、引張弾性勾配が１５０Ｎ／ｍｍ以上であり、通気度が０．１〜４．０ｃｍ３／ｃｍ２／ｓｅｃ．の不織布層、からなる。
【０００８】
なお、前記成形用不織布の曲げ弾性率が３５０ＭＰａ以上であること、前記表面不織布層を構成する繊維の繊度が２．２〜６．６ｄｔｅｘであることが好ましい。また、本発明の成形用不織布は有機成分のみからなるのが好ましい。
【０００９】
本発明の自動車用外装材は、前記成形用不織布を成形したものである。
【発明の効果】
【００１０】
本発明の成形用不織布は、表面不織布層を有し、この表面不織布層は連続的に伸びるポリプロピレン系樹脂によって繊維が固定された、引張弾性勾配が１５０Ｎ／ｍｍ以上の剛性の優れるものである。また、表面不織布の通気度が０．１〜４．０ｃｍ３／ｃｍ２／ｓｅｃ．であるため、空気が振動しやすく、摩擦によって熱エネルギーとなって吸収されやすいことに加えて、厚さが３〜１０ｍｍの嵩高不織布層を備えているため、吸音性に優れている。
【００１１】
本発明の成形用不織布は曲げ弾性率が３５０ＭＰａ以上と、剛性が優れているのが好ましい。
【００１２】
また、表面不織布層を構成する繊維の繊度が２．２〜６．６ｄｔｅｘであると、より剛性の優れる成形用不織布であることができる。
【００１３】
更に、成形用不織布が有機成分のみからなると、作業性に優れ、使用後に廃棄処理しやすい成形用不織布である。つまり、剛性を付与するために、ガラス繊維等の無機繊維を使用することも考えられるが、ガラス繊維等の無機繊維は成形作業時等に指に刺さるなど、作業性が悪く、また、使用後に産業廃棄物として処理する必要があり、廃棄処理しにくいものであったのに対して、有機成分のみからなる成形用不織布は成形作業時等に刺さることがないため作業性に優れ、しかも使用後には焼却処理でき、廃棄処理しやすいものである。
【００１４】
本発明の自動車用外装材は前記成形用不織布を成形したものであるため、剛性と吸音性に優れるものである。
【図面の簡単な説明】
【００１５】
【図１】本発明の表面不織布表面の電顕写真
【図２】液状バインダで接着した不織布表面の電顕写真
【発明を実施するための最良の形態】
【００１６】
本発明の成形用不織布は剛性が優れているように、表面不織布層として、連続的に伸びるポリプロピレン系樹脂（以下、「ＰＰ樹脂」と表記することがある）によって繊維が固定された、引張弾性勾配が１５０Ｎ／ｍｍ以上の不織布層を備えている。また、吸音性に優れるように、表面不織布層の通気度が０．１〜４．０ｃｍ３／ｃｍ２／ｓｅｃ．であり、しかも厚さが３〜１０ｍｍの嵩高不織布層を備えている。
【００１７】
なお、「不織布層」とは、その層自体で取り扱うことのできる形態安定性を有する不織布の層を意味する。つまり、その層自体が絡合、接着、及び／又は融着によって、繊維同士が結合した不織布の状態にあることを意味する。そのため、未だ繊維同士が結合していない繊維ウエブの状態で積層した後、繊維同士を結合して不織布を製造した場合、不織布層は１層であり、２層以上の不織布層を有するものではない。
【００１８】
本発明の表面不織布層は剛性に優れているように、連続的に伸びるＰＰ樹脂によって繊維が固定された構造を有する。つまり、従来のように、液状バインダで繊維を固定した場合には、図２に液状バインダで接着した不織布表面の電顕写真を示すように、繊維同士の交点を中心に樹脂が局在し、隣接する繊維同士の交点との繋がりがなく、剛性が低いのに対して、本発明の表面不織布層はＰＰ樹脂が連続的に伸びていることによって、隣接する繊維と繋がっており、剛性の高い不織布層である。このようなＰＰ樹脂が連続的に伸びている状態は、図１に一例を示すように、電顕写真を撮影することによって確認することができる。
【００１９】
なお、図１におけるＰＰ樹脂は連続的にランダムに伸びている状態の表面不織布層は、例えば、ポリプロピレン系樹脂を含むポリプロピレン系繊維を含む繊維ウエブを形成した後、ポリプロピレン系樹脂を溶融させた後に固化させることによって製造できる。また、ＰＰ樹脂は連続的にランダムである必要はなく、規則正しく、一方向又は二方向へ連続的に伸びていても良い。このようなＰＰ樹脂が規則正しく、一方向又は二方向へ連続的に伸びている状態の表面不織布層は、例えば、ポリプロピレン系樹脂を含むフィラメント、ヤーン等を繊維ウエブ上に揃えて載置した後、又はポリプロピレン系樹脂を含むフィラメント、ヤーン等からなるネット、織物等を繊維ウエブ上に載置した後、ポリプロピレン系樹脂を溶融させた後、固化させることによって製造できる。
【００２０】
このポリプロピレン系樹脂は比重が低いため、表面不織布層に占める固定に関与する樹脂の質量が同じである場合には、ＰＰ樹脂の占める体積が大きいため、表面不織布層の剛性が高くなる。また、表面不織布層に占める固定に関与する樹脂の体積が同じである場合には、ＰＰ樹脂の占める質量が小さいため、剛性が同程度であるにも関わらず、軽量又は薄い表面不織布層である。
【００２１】
このポリプロピレン系樹脂は、プロピレンの単独重合体であることもできるし、プロピレンとα−オレフィン（例えば、エチレン、ブテン−１など）との共重合体であることもできる。より具体的には、例えば、結晶性を有するアイソタクチックプロピレン単独重合体、エチレン単位の含有量の少ないエチレン−プロピレンランダム共重合体、プロピレン単独重合体からなるホモ部とエチレン単位の含有量の比較的多いエチレン−プロピレンランダム共重合体からなる共重合部とから構成されたプロピレンブロック共重合体、更に、前記プロピレンブロック共重合体における各ホモ部または共重合部が、更にブテン−１などのα−オレフィンが共重合した結晶性プロピレン−エチレン−α−オレフィン共重合体などを挙げることができる。
【００２２】
このような表面不織布層におけるＰＰ樹脂の含有量は、表面不織布層の通気度が０．１〜４．０ｃｍ３／ｃｍ２／ｓｅｃ．となる量であれば良く、構成繊維の繊度によっても変化するため、特に限定するものではないが、例えば、構成繊維の繊度が０．５ｄｔｅｘ以上、２．２ｄｔｅｘ未満であるような小さい繊度である場合には、２０〜６０ｍａｓｓ％であるのが好ましく、２５〜５５ｍａｓｓ％であるのがより好ましい。また、構成繊維の繊度が２．２ｄｔｅｘ以上、６．６ｄｔｅｘ以下であるような大きい繊度である場合には、１０〜７５ｍａｓｓ％であるのが好ましく、２０〜６０ｍａｓｓ％であるのがより好ましく、２５〜５０ｍａｓｓ％であるのが更により好ましい。
【００２３】
本発明の表面不織布層は繊維が、前記のようなＰＰ樹脂によって固定されたものであるが、繊維はＰＰ樹脂の融点よりも融点又は分解点の高い（好ましくは１０℃以上高い、より好ましくは２０℃以上高い、更に好ましくは３０℃以上高い）樹脂からなる繊維であれば良い。通常、ＰＰ樹脂の融点は１６０℃であるため、１６０℃よりも高い（好ましくは１７０℃以上、より好ましくは１８０℃以上、更に好ましくは１９０℃以上）融点又は分解点を有する樹脂からなる繊維であれば良い。
【００２４】
より具体的には、表面不織布層構成繊維は、例えば、ポリエステル系繊維、ポリ塩化ビニリデン系繊維、ポリ塩化ビニル系繊維、アクリル系繊維、ポリウレタン系繊維、ナイロン系繊維、ビニロン繊維、ポリ乳酸繊維などの合成繊維；レーヨン繊維、ポリノジック繊維、キュプラ繊維、リヨセル繊維などの再生繊維；アセテート繊維、トリアセテート繊維などの半合成繊維；綿、麻などの植物繊維；羊毛、絹などの動物繊維；などを挙げることができる。これらの中でもポリエステル系繊維は耐熱性、耐候性、防汚性等に優れているため好適である。
【００２５】
また、表面不織布層構成繊維は単一樹脂成分から構成されていても良いし、二種類以上の樹脂成分から構成されていても良い。表面不織布層構成繊維が二種類の樹脂成分から構成されている場合、例えば、繊維横断面における配置がサイドバイサイド型、芯鞘型、偏芯型、多層積層型、又はオレンジ型であることができる。
【００２６】
なお、表面不織布層構成繊維の繊度は特に限定するものではないが、表面不織布層の通気度が０．１〜４．０ｃｍ３／ｃｍ２／ｓｅｃ．となりやすいように、６．６ｄｔｅｘ以下であるのが好ましく、４．４ｄｔｅｘ以下であるのがより好ましく、３．３ｄｔｅｘ以下であるのが更に好ましい。一方で、表面不織布層の剛性が優れ、結果として成形用不織布の剛性が優れているように、表面不織布層構成繊維の繊度は０．５ｄｔｅｘ以上であるのが好ましく、０．８ｄｔｅｘ以上であるのがより好ましく、１．１ｄｔｅｘ以上であるのが更に好ましく、２．２ｄｔｅｘ以上であるのが更に好ましい。なお、表面不織布層構成繊維として、繊度の異なる繊維を２種類含んでいる場合、次の式により算出される平均繊度が前記繊度範囲内にあるのが好ましい。また、繊度の異なる繊維を３種類以上含んでいる場合も同様にして算出した値が前記繊度範囲内にあるのが好ましい。
Ｆａｖ＝１／［（Ｐａ／１００）／Ｆａ＋（Ｐｂ／１００）／Ｆｂ］
ここで、Ｆａｖは平均繊度（単位：ｄｔｅｘ）、Ｐａは一方の繊維Ａの質量割合（単位：ｍａｓｓ％）、Ｆａは繊維Ａの繊度（単位：ｄｔｅｘ）、Ｐｂは他方の繊維Ｂの質量割合（単位：ｍａｓｓ％）、Ｆｂは繊維Ｂの繊度（単位：ｄｔｅｘ）をそれぞれ意味する。なお、本発明における「繊度」はＪＩＳ Ｌ １０１５：2010、８．５．１（正量繊度）に規定されているＡ法により得られる値を意味する。
【００２７】
また、表面不織布層構成繊維の繊維長は特に限定するものではないが、均一な地合いの表面不織布層であるように、３０〜８０ｍｍであるのが好ましく、４０〜７０ｍｍであるのがより好ましく、５０〜６０ｍｍであるのが更に好ましい。本発明における「繊維長」はＪＩＳ Ｌ １０１５：2010、８．４．１［補正ステープルダイヤグラム法（Ｂ法）］により得られる値を意味する。
【００２８】
なお、表面不織布層構成繊維は着色した繊維であることができる。このように着色した繊維であることによって、成形用不織布の意匠性を高めることができる。なお、この着色した繊維は、例えば、繊維に顔料を練り込むことによって、又は繊維を染料で染色することによって、得ることができる。
【００２９】
また、表面不織布層は、樹脂成分の種類、数、及び／又は断面における配置；繊度、繊維長、着色の有無、などの点で相違する２種類以上の繊維を含むことができる。
【００３０】
本発明の表面不織布層は剛性が優れているように、繊維同士は絡合しているのが好ましい。このような絡合は、例えば、繊維ウエブに対してニードル又は水流を作用させることにより付与できる。
【００３１】
本発明の表面不織布層は上述の通り、連続的に伸びるポリプロピレン系樹脂によって繊維が固定された不織布層であり、成形用不織布に剛性を付与できるように、引張弾性勾配が１５０Ｎ／ｍｍ以上である。この引張弾性勾配が大きければ大きい程、成形用不織布に剛性を付与できるため、１６０Ｎ／ｍｍ以上であるのが好ましく、１６５Ｎ／ｍｍ以上であるのがより好ましい。なお、引張弾性勾配の上限は特に限定するものではないが、成型後に応力が残り、形状変化を起こすことがないように、３００Ｎ／ｍｍ以下であるのが好ましい。なお、この「引張弾性勾配」は、成形用不織布から表面不織布層を剥がした後における引張弾性勾配を意味し、次の手順により得られる値である。
【００３２】
（１）表面不織布層から、長手方向に２００ｍｍ、長手方向と直交する方向に５０ｍｍの試験片を３枚採取する。
（２）試験片の厚さ（ｄ、単位：ｍｍ）を、接触面積５ｃｍ２、押圧力２．０ｋＰａの条件下でそれぞれ測定する。
（３）引張試験機［インストロン社製］を用い、チャック間距離１００ｍｍ、引張速度２００ｍｍ／ｍｉｎ．の条件で引張試験を行い、引張弾性率（Ｅｍ、単位：Ｎ／ｍ２）をそれぞれ測定する。
（４）次の式から、引張弾性勾配（ＴＥＧ、単位：Ｎ／ｍｍ）をそれぞれ算出する。
ＴＥＧ＝Ｅｍ×ｄ
（５）３枚の試験片の引張弾性勾配の算術平均値を算出し、本発明の引張弾性勾配とする。
【００３３】
また、本発明の表面不織布層は吸音性を成形用不織布に付与できるように、通気度が０．１〜４．０ｃｍ３／ｃｍ２／ｓｅｃ．であるが、より吸音性に優れるように、０．２〜３．８ｃｍ３／ｃｍ２／ｓｅｃ．であるのが好ましく、０．３〜３．６ｃｍ３／ｃｍ２／ｓｅｃ．であるのがより好ましい。この「通気度」は、表面不織布層から採取した３枚の試験片について、ＪＩＳ  Ｌ１９１３：２０１０「一般不織布試験方法」に規定される６．８．１（フラジール形法）によって通気度を測定し、各試験片の通気度の算術平均した値を、本発明の通気度とする。なお、試験片は成形用不織布から表面不織布層を剥がして調製する。
【００３４】
本発明の表面不織布層の目付、厚さは、前述のような通気度を有するのであれば良く、特に限定するものではないが、目付は１００〜４００ｇ／ｍ２であるのが好ましく、１５０〜３５０ｇ／ｍ２であるのがより好ましく、２００〜３００ｇ／ｍ２であるのが更に好ましい。また、厚さは０．２０〜０．５０ｍｍであるのが好ましく、０．２５〜０．４５ｍｍであるのがより好ましく、０．３０〜０．４０ｍｍであるのが更に好ましい。なお、本発明における「目付」は最も面積の広い面における１ｍ２あたりの質量をいい、「厚さ」は２０ｇ／ｃｍ２荷重時の厚さをいう。
【００３５】
このような本発明の表面不織布層を構成する表面不織布は、例えば、次の方法により製造することができる。まず、前述のような表面不織布層構成繊維（好ましくはポリエステル系繊維）を用意する。また、ＰＰ樹脂の基となるポリプロピレン系樹脂を含むポリプロピレン系繊維（以下、単に「ＰＰ繊維」と表記することがある）を用意する。
【００３６】
このＰＰ繊維はＰＰ樹脂のみから構成されていても良いし、ＰＰ樹脂以外の樹脂を含んで構成されていても良い。例えば、ＰＰ繊維が二種類の樹脂成分から構成されている場合、例えば、繊維横断面における配置がサイドバイサイド型、芯鞘型、偏芯型、多層積層型、又はオレンジ型であることができる。これらの中でも、ＰＰ繊維がＰＰ樹脂のみから構成されていると、表面不織布層構成繊維の固定に関与できるＰＰ樹脂量が多いため好適である。
【００３７】
なお、ＰＰ繊維の繊度は特に限定するものではないが、表面不織布層の通気度が０．１〜４．０ｃｍ３／ｃｍ２／ｓｅｃ．となりやすいように、また、表面不織布層の剛性が優れているように、１．１〜１１．０ｄｔｅｘであるのが好ましく、２．２〜８．８ｄｔｅｘであるのがより好ましく、３．３〜６．６ｄｔｅｘであるのが更に好ましい。なお、ＰＰ繊維として、繊度の異なる繊維を２種類以上含んでいる場合、前述と同様の式によって算出される平均繊度が前記繊度範囲内にあるのが好ましい。
【００３８】
また、ＰＰ繊維の繊維長は特に限定するものではないが、連続的に伸びる状態で表面不織布構成繊維を固定できるように、また、均一な地合いの表面不織布であるように、３０〜８０ｍｍであるのが好ましく、４０〜７０ｍｍであるのがより好ましく、５０〜６０ｍｍであるのが更に好ましい。
【００３９】
なお、ＰＰ繊維も着色した繊維であることができる。このように着色したＰＰ繊維であることによって、表面不織布層構成繊維による成形用不織布の意匠性を損なわない。なお、この着色したＰＰ繊維は、例えば、ＰＰ繊維に顔料を練り込むことによって、又はＰＰ繊維を染料で染色することによって、得ることができる。また、表面不織布層は、ＰＰ樹脂の種類、数、及び／又は断面における配置；繊度、繊維長、着色の有無、などの点で相違する２種類以上のＰＰ繊維を含むことができる。
【００４０】
次いで、前述のような表面不織布層構成繊維とＰＰ繊維とを含む繊維ウエブを形成する。この繊維ウエブはどのような方法で形成しても良いが、例えば、カード法、エアレイ法などの乾式法又は湿式法により形成することができる。これらの中でも、剛性が優れるように、ある程度の厚さを有するのが好ましいため、乾式法により繊維ウエブを形成するのが好ましい。
【００４１】
なお、繊維ウエブ構成繊維の配向方向は特に限定するものではないが、ＰＰ繊維に由来するＰＰ樹脂による固定が連続的であり、しかも均一であるように、繊維ウエブの長手方向に対して、交差しているのが好ましい。このように構成繊維が交差した繊維ウエブは、例えば、一方向に配向したカードウエブをクロスレイヤー等により短手方向に配向させることにより得ることができる。
【００４２】
次いで、この繊維ウエブを構成するＰＰ繊維のＰＰ樹脂を溶融させた後、固化させることによって、本発明の表面不織布を得ることができるが、剛性をより高めることができるように、ニードル又は水流によって、繊維同士を絡合させるのが好ましい。特に、ポリプロピレン樹脂が溶融した際に移動しにくく、ポリプロピレン樹脂が溶融する前の位置に留まり、連続的に伸びる状態で繊維を固定できるように、ニードルによって強く絡合するのが好ましい。なお、絡合条件は表面不織布の剛性等も考慮して適宜設定すれば良く、特に限定するものではないが、好適であるニードルによって絡合する場合には、針密度１００〜３００本／ｃｍ２で絡合するのが好ましく、１５０〜２５０本／ｃｍ２で絡合するのがより好ましい。
【００４３】
そして、繊維ウエブ（好ましくは絡合した繊維ウエブ）を構成するＰＰ繊維を溶融させた後、固化させることによって、本発明の表面不織布を製造することができる。このＰＰ繊維の溶融・固化は、加熱と加圧を同時に行って、又は加熱後に加圧することによって実施できる。例えば、加熱ロール、平板プレス機等を用いれば加熱と加圧を同時に実施することができ、オーブン等により加熱した後、加熱温度よりも低い温度の一対のロール、平板プレス機等によって加圧すれば、加熱と加圧を別に実施することができる。なお、加熱条件は、連続的に伸びるＰＰ樹脂によって繊維が固定された、通気度が０．１〜４．０ｃｍ３／ｃｍ２／ｓｅｃ．の表面不織布層とすることのできる条件であれば良く、特に限定するものではないが、ＰＰ樹脂の融点以上（１６０℃以上、好ましくは１７０℃以上、より好ましくは１８０℃以上）で、表面不織布層構成繊維の融点未満の温度に加熱するのが好ましい。なお、加圧条件は加熱条件等によって異なるため、前記通気度となるように、適宜設定する。
【００４４】
以上は繊維ウエブ中にＰＰ繊維を含ませて表面不織布を製造する方法であるが、ＰＰ繊維を含む、又は含まない繊維ウエブに対して、ポリプロピレン系樹脂を含むフィラメント、ヤーン等を揃えて載置した後、又はポリプロピレン系樹脂を含むフィラメント、ヤーン等からなるネット、織物等を載置した後、上述の方法と同様に、フィラメント、ヤーン、ネット、織物等を構成するポリプロピレン系樹脂を溶融させた後、固化させることによっても、本発明の表面不織布を製造することができる。
【００４５】
本発明の成形用不織布は前述のような表面不織布層に加えて、吸音性及び剛性が優れているように、厚さが３〜１０ｍｍの嵩高不織布層を有する。好ましい嵩高不織布層の厚さは４〜８ｍｍであり、より好ましい嵩高不織布層の厚さは４〜６ｍｍである。なお、この「厚さ」は２．０ｋＰａ荷重時の成形用不織布の厚さ方向断面における実体顕微鏡写真を撮影し、無作為に選んだ５点における、嵩高不織布層の厚さの算術平均値を意味する。
【００４６】
本発明の嵩高不織布層を構成する繊維は特に限定するものではないが、例えば、ポリエステル系繊維、ポリオレフィン系繊維（例えば、ポリプロピレン系繊維、ポリエチレン系繊維など）、ポリ塩化ビニリデン系繊維、ポリ塩化ビニル系繊維、アクリル系繊維、ポリウレタン系繊維、ナイロン系繊維、ビニロン繊維、ポリ乳酸繊維などの合成繊維；レーヨン繊維、ポリノジック繊維、キュプラ繊維、リヨセル繊維などの再生繊維；アセテート繊維、トリアセテート繊維などの半合成繊維；綿、麻などの植物繊維；羊毛、絹などの動物繊維；などを挙げることができる。これらの中でもポリエステル系繊維は耐熱性、耐候性、防汚性等に優れているため好適である。
【００４７】
なお、嵩高不織布層構成繊維は単一樹脂成分から構成されていても良いし、二種類以上の樹脂成分から構成されていても良い。嵩高不織布層構成繊維が二種類の樹脂成分から構成されている場合、例えば、繊維横断面における配置がサイドバイサイド型、芯鞘型、偏芯型、多層積層型、又はオレンジ型であることができる。
【００４８】
なお、嵩高不織布層構成繊維の繊度は特に限定するものではないが、嵩高不織布層構成繊維同士の結合点、及び嵩高不織布層と表面不織布層との結合点が多く、嵩高不織布層によっても成形用不織布に剛性を付与できるように、１．１〜１１ｄｔｅｘであるのが好ましく、２．２〜８．８ｄｔｅｘであるのがより好ましく、３．３〜７．７ｄｔｅｘであるのが更に好ましい。なお、嵩高不織布層構成繊維として、繊度の異なる繊維を２種類以上含んでいる場合、前述の式により算出される平均繊度が前記繊度範囲内にあるのが好ましい。
【００４９】
また、嵩高不織布層構成繊維の繊維長は特に限定するものではないが、均一な地合いの嵩高不織布層であるように、３０〜８０ｍｍであるのが好ましく、４０〜７０ｍｍであるのがより好ましく、５０〜６０ｍｍであるのが更に好ましい。
【００５０】
なお、嵩高不織布層構成繊維は着色した繊維であることができ、特に、表面不織布層構成繊維と同系統色に着色していると、成形時における透けを防止し、外観を損ないにくいため、表面不織布層構成繊維と同系統の色相に着色した繊維であるのが好ましい。なお、この着色した繊維は、例えば、繊維に顔料を練り込むことによって、又は繊維を染料で染色することによって、得ることができる。
【００５１】
また、嵩高不織布層は、樹脂成分の種類、数、及び／又は断面における配置；繊度、繊維長、着色の有無、などの点で相違する２種類以上の繊維を含むことができる。
【００５２】
本発明の嵩高不織布層は剛性が優れているように、繊維同士が融着しているのが好ましい。このように繊維同士が融着した嵩高不織布は、例えば、熱融着性繊維を含む繊維ウエブを形成した後、熱融着性繊維を融着させることにより得ることができる。なお、熱融着性繊維は単一樹脂成分から構成されていても良いし、二種類以上の樹脂成分から構成されていても良いが、融着後も繊維形態を維持し、嵩高不織布層の剛性が優れているように、二種類以上の樹脂成分から構成されているのが好ましい。例えば、高融点樹脂成分と低融点樹脂成分とを有し、繊維横断面における配置がサイドバイサイド型、芯鞘型、偏芯型、多層積層型、又はオレンジ型である熱融着性繊維の、低融点樹脂成分のみが融着していることによって、剛性の優れる嵩高不織布層であることができる。
【００５３】
また、本発明の嵩高不織布層は剛性が優れているように、繊維同士は絡合しているのが好ましい。このような絡合は、例えば、繊維ウエブに対してニードル又は水流を作用させることにより付与できる。より嵩高な嵩高不織布層であることができるように、ニードルの作用によって絡合しているのが好ましい。なお、上述のように、嵩高不織布層構成繊維は繊維同士が融着しているのが好ましいため、絡合しているとともに融着しているのが好ましい。このような嵩高不織布を製造する上では、繊維同士の融着を破壊することがないように、また、繊維同士の交差点の多い状態で融着しており、より剛性の優れる嵩高不織布であるように、熱融着性繊維を含む繊維ウエブをニードル又は水流で絡合した後に、熱融着性繊維を融着させるのが好ましい。
【００５４】
このような嵩高不織布層の目付は、前述のような厚さであれば良く、特に限定するものではないが、５００〜２０００ｇ／ｍ２であるのが好ましく、７００〜１８００ｇ／ｍ２であるのがより好ましく、９００〜１５００ｇ／ｍ２であるのが更に好ましい。
【００５５】
このような本発明の嵩高不織布層を構成する嵩高不織布は、例えば、次の方法により製造することができる。まず、前述のような嵩高不織布層構成繊維（好ましくはポリエステル系繊維、熱融着性繊維）を用意する。
【００５６】
次いで、前述のような嵩高不織布層構成繊維（好ましくはポリエステル系繊維と熱融着性繊維）を用いて、繊維ウエブを形成する。この繊維ウエブはどのような方法で形成しても良いが、嵩高な繊維ウエブを形成しやすい、カード法、エアレイ法などの乾式法により形成するのが好ましい。
【００５７】
なお、繊維ウエブ構成繊維の配向方向は特に限定するものではなく、一方向性であっても、規則的に交差していても、ランダムであっても良い。
【００５８】
次いで、嵩高不織布の剛性を高めることができるように、ニードル又は水流によって、繊維同士を絡合させるのが好ましい。特に、嵩高不織布は嵩高であるため、ニードルによって絡合するのが好ましい。なお、絡合条件は嵩高不織布の厚さ、剛性等を考慮して適宜設定すれば良く、特に限定するものではないが、好適であるニードルによって絡合する場合には、針密度５０〜４００本／ｃｍ２で絡合するのが好ましく、１００〜３００本／ｃｍ２で絡合するのがより好ましい。
【００５９】
そして、繊維ウエブ（好ましくは絡合した繊維ウエブ）を構成する熱融着性繊維を融着させることによって、嵩高不織布を製造するのが好ましい。この熱融着性繊維による融着は、例えば、加熱と加圧を行って、又は無加圧下で加熱のみを行なうことによって、実施できる。特に、加熱と加圧を行なうと、剛性の優れる嵩高不織布を製造することができるため、好適な製造方法である。なお、加熱と加圧は、加熱ロール、平板プレス機等を用いて、同時に実施することができるし、オーブン等により加熱した後、加熱温度よりも低い温度の一対のロール、平板プレス機等によって加圧し、加熱と加圧を別に実施することができる。加熱条件は、熱融着性繊維が融着する温度であれば良く、特に限定するものではないが、熱融着性繊維の低融点樹脂成分の融点以上（好ましくは１０℃以上高い温度、より好ましくは２０℃以上高い温度、更に好ましくは３０℃以上高い温度）で、嵩高不織布構成繊維の融点未満の温度に加熱するのが好ましい。なお、加圧条件は加熱条件等によって異なるため、適宜設定する。
【００６０】
以上は、ニードルパンチ等により絡合した後に、熱融着性繊維を融着させる嵩高不織布の製造方法であるが、熱融着性繊維を融着させることなく、ニードルパンチ等により絡合のみしたものを嵩高不織布とすることができるし、ニードルパンチ等により絡合することなく、熱融着性繊維の融着のみさせたものを嵩高不織布とすることもできる。
【００６１】
本発明の成形用不織布は前述のような表面不織布層を嵩高不織布層の片面又は両面に有するため、表面不織布層の剛性に加え、と嵩高不織布層との組み合わせによって、剛性に優れている。より具体的には、成形用不織布は曲げ弾性率が３５０ＭＰａ以上であるのが好ましく、３６０ＭＰａ以上であるのがより好ましく、３７０ＭＰａ以上であるのが更に好ましく、３８０ＭＰａ以上であるのが更に好ましい。なお、成形用不織布の曲げ弾性率は特に限定するものではないが、成型後に応力が残り、形状変化を起こすことがないように、５００ＭＰａ以下であるのが好ましい。
【００６２】
本発明の「曲げ弾性率」は、成形用不織布から採取した３枚の試験片について、ＪＩＳ  Ｋ  ７１７１：2016、９．３（曲げ弾性率）に規定されているＡ法により、次の条件で曲げ弾性率を測定し、各試験片の曲げ弾性率を算術平均した値をいう。
【００６３】
（１）試験片：長手方向と直交する方向に５０ｍｍの幅で、長手方向に１５０ｍｍの長さの長方形試験片
（２）加圧速度：２０ｍｍ／ｍｉｎ．
（３）支点間距離：１００ｍｍ
（４）圧子の半径：２．２５ｍｍ
（５）支持台の半径：２．００ｍｍ
【００６４】
本発明の成形用不織布は吸音性に優れるものであるが、具体的には、周波数１０００Ｈｚの吸音率及び周波数２０００Ｈｚの吸音率が、それぞれ０．１６以上（好ましくは０．１７以上）、０．４０以上（好ましくは０．４２以上）の吸音性に優れるものである。なお、周波数１０００Ｈｚ、２０００Ｈｚの吸音率を例示したのは、自動車が走行時に車外へ発する騒音を抑制するために、周波数８００〜２０００Ｈｚ付近の吸音率が重視されるためである。なお、吸音率の測定は、成形用不織布から採取した３枚の試験片について、ブリュエル・ケアー社製の垂直入射法吸音率測定器を用い、ＪＩＳ−Ａ１４０５に準拠した測定方法で吸音率を測定し、これら試験片の吸音率の算術平均した値を、本発明の吸音率とする。
【００６５】
なお、本発明の成形用不織布は嵩高不織布の片面又は両面に表面不織布を有するが、両面に表面不織布を有する場合、表面不織布は同じであっても良いし、構成繊維の樹脂成分の種類、数、及び／又は断面における配置；構成繊維の繊度、繊維長、着色の有無；構成繊維の絡合の有無；表面不織布の引張弾性勾配；表面不織布の通気度；表面不織布の目付；表面不織布の厚さ、などの少なくとも一点で異なっていても良い。表面不織布層が異なる場合、少なくとも一方の表面不織布層の通気度が０．１〜４．０ｃｍ３／ｃｍ２／ｓｅｃ．、かつ引張弾性勾配が１５０Ｎ／ｍｍ以上であれば良い。
【００６６】
本発明の成形用不織布は前述のような嵩高不織布層と表面不織布層とを備えているが、成形用不織布は有機成分のみから構成されているのが好ましい。成形用不織布が有機成分のみからなると、作業性に優れ、使用後に廃棄処理しやすいためである。つまり、剛性を付与するために、ガラス繊維等の無機繊維を使用すると、ガラス繊維等の無機繊維が成形作業時等に指に刺さるなど、作業性が悪く、また、使用後に産業廃棄物として処理する必要があり、廃棄処理しにくいものであるのに対して、成形用不織布が有機成分のみからなると、成形作業時等に刺さることがないため作業性に優れ、しかも使用後には焼却処理でき、廃棄処理しやすいためである。
【００６７】
また、成形用不織布の目付及び厚さは適用用途によって異なり、特に限定するものではないが、例えば、自動車用外装材として使用する場合には、吸音性及び剛性が優れているように、目付は６００〜２８００ｇ／ｍ２であるのが好ましく、８５０〜２５００ｇ／ｍ２であるのがより好ましく、１１００〜２１００ｇ／ｍ２であるのが更に好ましい。また、厚さは３．２〜１１．０ｍｍであるのが好ましく、４．２５〜８．９ｍｍであるのがより好ましく、４．３〜６．８ｍｍであるのが更に好ましい。
【００６８】
このような成形用不織布は、例えば、嵩高不織布層の片面又は両面に表面不織布層を有するものであるが、嵩高不織布層と表面不織布層とは接着剤によって接着しているのが好ましい。この接着剤は、嵩高不織布層と表面不織布層の多孔性を損なうことがないように、嵩高不織布層構成繊維及び表面不織布層構成繊維の中で最も融点の低い樹脂成分よりも、融点が低い（好ましくは１０℃以上低く、より好ましくは２０℃以上低く、更に好ましくは３０℃以上低い）樹脂（以下、「接着樹脂」ということがある）であるのが好ましい。一方、接着樹脂の融点が低すぎると、耐熱性が低下し、適用用途が限定されるため、８０℃以上の融点をもつ接着樹脂であるのが好ましく、９０℃以上の融点をもつ接着樹脂であるのがより好ましい。
【００６９】
このような接着樹脂としては、例えば、ポリプロピレン、ポリエチレン（例えば、高密度ポリエチレン、低密度ポリエチレン）、ポリ塩化ビニル、ポリアミド、エチレン−酢酸ビニル共重合体などを挙げることができる。これらの中でもポリプロピレンは、接着温度が低く、また耐熱性も優れているため好適である。なお、接着樹脂は１種類であっても、２種類以上であっても良い。
【００７０】
このような接着樹脂は嵩高不織布層と表面不織布層との接着性に優れるように、固形状であるのが好ましい。より具体的には、接着樹脂はパウダー形状、繊維形状、又は不織布、織物、ネットなどの繊維シート形状を挙げることができる。これらの中でも、繊維シート形状であると、嵩高不織布と表面不織布との間に均一に介在しやすいため好適である。なお、接着樹脂がフィルム形態であると、通気性がなくなり、吸音性が悪くなるため、接着樹脂はフィルム形態ではなく、多孔性であるのが好ましい。
【００７１】
このような接着樹脂の量は特に限定するものではないが、嵩高不織布層と表面不織布層とが強固に接着していることができるように、また、表面不織布層の通気性を損なうことがないように、表面不織布層と嵩高不織布層との間の接着樹脂量は、８〜２５ｇ／ｍ２であるのが好ましく、１０〜２０ｇ／ｍ２であるのがより好ましく、１２〜１８ｇ／ｍ２であるのが更に好ましい。そのため、表面不織布層を２層有する場合は、成形用不織布全体としては、接着樹脂量は１６〜５０ｇ／ｍ２であるのが好ましく、２０〜４０ｇ／ｍ２であるのがより好ましく、２４〜３６ｇ／ｍ２であるのが更に好ましい。
【００７２】
このような接着樹脂を使用した場合、嵩高不織布と表面不織布との間に、接着樹脂を介在させた状態で、接着樹脂の融点以上（好ましくは融点よりも１０℃高い温度以上、より好ましくは融点よりも２０℃高い温度以上、更に好ましくは融点よりも３０℃高い温度以上）で、嵩高不織布構成繊維及び表面不織布構成繊維の中で最も融点の低い樹脂成分よりも、融点が低い（好ましくは１０℃以上低く、より好ましくは２０℃以上低く、更に好ましくは３０℃以上低い）温度で、加熱し、接着樹脂を溶融させた後に固化させることによって、本発明の成形用不織布を製造することができる。なお、加熱の際、又は加熱後に加圧すると、嵩高不織布層と表面不織布層が強固に接着した成形用不織布とすることができる。
【００７３】
このような本発明の成形用不織布は吸音性と剛性を両立できるものであるため、各種用途に適用することができる。例えば、自動車用外装材、自動車用内装材、パーティション用途、壁紙用途などの用途に好適に適用することができる。
【００７４】
本発明の自動車用外装材は前述のような本発明の成形用不織布を成形したものであるため、吸音性と剛性の両方に優れるものである。本発明の自動車用外装材は、例えば、フェンダライナー、エンジンアンダーカバー、ボディアンダーカバーなどの所望形状に成形されたものである。
【００７５】
なお、成形方法は特に限定するものではないが、例えば、一対の型により加熱加圧成形する方法、成形用不織布を加熱（例えば、熱風循環熱処理機、遠赤外線加熱装置など）した後に、加熱温度よりも低い温度を有する一対の型により加圧成形する方法などがある。
【実施例】
【００７６】
以下に、本発明の実施例を記載するが、本発明は以下の実施例に限定されるものではない。
【００７７】
（実施例１〜５、比較例１〜４）
（１）表面不織布の製造；
顔料を練り込むことによりグレー色に着色した、ポリエステル樹脂のみからなる、繊度１．６ｄｔｅｘ、２．２ｄｔｅｘ、又は６．６ｄｔｅｘの原着ポリエステル繊維（融点：２５６℃、繊維長：５１ｍｍ）を用意した。
【００７８】
また、顔料を練り込むことにより黒色に着色した、ホモプロピレンのみからなる原着ポリプロピレン繊維（繊度：４．４ｄｔｅｘ、繊維長：５１ｍｍ、融点：１６５℃）を用意した。
【００７９】
次いで、原着ポリエステル繊維と原着ポリプロピレン繊維とを表１に示す質量割合で混合し、カード機により開繊して繊維ウエブを形成した後、クロスレイヤーにより、生産方向（長手方向）に対して、繊維ウエブ構成繊維を交差させて、クロスウエブを形成した。その後、クロスウエブの片面から、針密度２００本／ｃｍ２でニードルパンチ処理を行い、ニードルパンチウエブを製造した。
【００８０】
【表１】
2018150657.tif 000003
【００８１】
次いで、実施例１〜５、比較例１〜３においては、前記ニードルパンチウエブを平板プレス機に供給し、温度１９０℃、圧力３０ｋｇ／ｃｍ２の条件下で加熱加圧することにより、原着ポリプロピレン繊維を完全に溶融・固化させて、ランダムに連続的に伸びるポリプロピレン系樹脂によって、原着ポリエステル繊維が固定された表面不織布を、それぞれ製造した。
【００８２】
一方、比較例４においては、前記ニードルパンチウエブにアクリル酸エステルエマルジョンバインダを泡立て含浸し、温度１６０℃で乾燥した後、平板プレス機に供給し、温度１９０℃、圧力３０ｋｇ／ｃｍ２の条件下で加熱加圧して、バインダで繊維の交差点を接着した表面不織布を製造した。これら表面不織布の目付、厚さは表２に示す通りであった。
【００８３】
【表２】
2018150657.tif 000004
【００８４】
（２）嵩高不織布の製造；
一方、顔料を練り込むことによりグレー色に着色した、ポリエステル樹脂のみからなる、繊度６．６ｄｔｅｘ、繊維長５１ｍｍの原着ポリエステル繊維（融点：２５６℃）を用意した。
【００８５】
また、低融点ポリエステルを鞘成分とし、ポリエチレンテレフタレートを芯成分とする、芯鞘型複合熱融着性繊維（繊度：４．４ｄｔｅｘ、繊維長：５１ｍｍ、芯成分の融点：２５６℃、鞘成分の融点：１８０℃、芯成分が顔料により黒色に着色）を用意した。
【００８６】
次いで、原着ポリエステル繊維と芯鞘型複合熱融着性繊維とを５０：５０の質量割合で混合し、カード機により開繊して繊維ウエブを形成した後、クロスレイヤーにより、生産方向（長手方向）に対して、繊維ウエブ構成繊維を交差させて、クロスウエブを形成した。その後、クロスウエブの片面から、針密度２００本  ／ｃｍ２でニードルパンチ処理を行い、ニードルパンチウエブ（目付：１０００ｇ／ｍ２）を製造した。
【００８７】
その後、前記ニードルパンチウエブを熱風循環炉に供給し、温度２００℃の熱風を循環させた後、平板プレス機へ供給し、温度３０℃、圧力２０ｋｇ／ｃｍ２の条件下で加圧することにより、芯鞘型複合熱融着性繊維の鞘成分で融着した、厚さ５ｍｍの嵩高不織布（目付：１０００ｇ／ｍ２）を製造した。
【００８８】
（３）接着剤の準備；
表面不織布と嵩高不織布の接着剤として、ポリプロピレン製スパンボンド不織布（融点：１６５℃、目付：１５ｇ／ｃｍ２、厚さ：０．１７ｍｍ）を用意した。
【００８９】
（４）成形用不織布の製造；
嵩高不織布の両面に対して、同じ表面不織布を、スパンボンド不織布を介して積層した５層積層体とした後、平板プレス機へ供給し、温度１９０℃、平板間隔５ｍｍの条件下で加圧して、スパンボンド不織布を完全に溶融・固化させることにより嵩高不織布の両面に表面不織布を接着して、成形用不織布をそれぞれ製造した。これら成形用不織布の各種物性は表３に示す通りであった。なお、嵩高不織布のみの、１０００Ｈｚ、２０００Ｈｚの吸音率を測定したところ、順に、０．０８、０．１９であった。
【００９０】
【表３】
2018150657.tif 000005
【００９１】
実施例１〜５と比較例４との比較から、表面不織布層が連続的に伸びるポリプロピレン系樹脂によって繊維が固定されていると、表面不織布層の引張弾性勾配が高く剛性に優れ、結果として、成形用不織布の剛性が優れていることが分かった。
【００９２】
また、実施例１〜５と比較例３との比較から、表面不織布層の引張弾性勾配が１５０Ｎ／ｍｍ以上であると、成形用不織布の剛性が優れていることが分かった。
【００９３】
更に、実施例１〜５と比較例１〜３との比較、また、実施例１〜５と嵩高不織布との比較から、通気度が０．１〜４．０ｃｍ３／ｃｍ２／ｓｅｃ．の表面不織布層を有すると、吸音性に優れていることが分かった。
【００９４】
更に、実施例２、４と実施例１、３、５との比較から、通気度が０．５〜２．０ｃｍ３／ｃｍ２／ｓｅｃ．であると、剛性と吸音性が特に優れていることが分かった。
【産業上の利用可能性】
【００９５】
本発明の成形用不織布は吸音性と剛性を両立できるものであるため、例えば、自動車用外装材、自動車用内装材、パーティション、壁紙などの用途に好適に適用することができる。特に、成形用不織布を所望形状に成形して、フェンダライナー、エンジンアンダーカバー、ボディアンダーカバーなどの自動車用外装材として好適に使用できる。
【図１】
2018150657.tif 000006
【図２】
2018150657.tif 000007